少なくともフッ素油と、窒化硼素とからなり、混和ちょう度が220~340であることを特徴とするグリース組成物。ダイラタンシー性を有することを特徴とする請求項1記載のグリース組成物。前記フッ素油と前記窒化硼素との配合量が、質量比で65:35~80:20であることを特徴とする請求項1又は2記載のグリース組成物。前記フッ素油は、直鎖状であることを特徴とする請求項1乃至3のうちいずれか1項に記載のグリース組成物。ダンパーグリースとして用いられることを特徴とする請求項1乃至4のうちいずれか1項に記載のグリース組成物。本発明は、このような従来の実情に鑑みて提案されたものであり、優れた潤滑性を付与し、温度上昇によるトルクの減少を防止することができるグリース組成物を提供することを目的とする。本件発明者らは、鋭意検討を行った結果、混和ちょう度を調整し、グリースのダイラタンシー性を利用することにより、温度上昇によるトルクの減少を防止することができることを見出した。すなわち、本発明に係るグリース組成物は、少なくともフッ素油と、窒化硼素とからなり、混和ちょう度が220~340であることを特徴とする。本発明によれば、優れた潤滑性を付与することができ、また、特定の温度域においてグリース組成物の粘性が高くなるため、温度上昇によるトルクの減少を防止することができる。以下、本発明に係るグリース組成物に関する具体的な実施の形態本実施の形態について、以下の順序で詳細に説明する。1.グリース組成物2.グリース組成物の製造方法3.実施例<1.グリース組成物>本実施の形態に係るグリース組成物は、少なくともフッ素油と、窒化硼素とからなり、混和ちょう度が220~340である。ここで、混和ちょう度とは、例えば、グリース組成物を規定の混和器で25°Cに保ってから60回混和した直後のちょう度をいう。フッ素油は、グリース組成物の基油として用いられる。フッ素油としては、直鎖状のフッ素油や側鎖状のフッ素油を使用することができ、例えば、パーフルオロポリエーテルを使用することができる。特に、潤滑性、対腐食性、対樹脂性、対ゴム性に優れ、中でも温度-粘度特性に優れる直鎖状のフッ素油を使用することが好ましい。フッ素油は、その動粘度については特に限定されず、いずれの動粘度のものであっても使用することができるが、40°Cにおける動粘度が60~400mm2/sであるものが好ましい。40°Cにおける動粘度を60mm2/s以上とすることにより、耐熱性を十分に付与することができ、40°Cにおける動粘度を400mm2/s以下とすることにより、トルクが過大になることを防止することができる。窒化硼素BNは、増ちょう剤として用いられる。窒化硼素は、種々の固体潤滑剤に匹敵する程、潤滑性に優れている。また、窒化硼素は、他の添加剤と比べて耐熱性が優れており、約900°Cまで構造が破壊されずに一定の摩擦係数を示すため、広い温度範囲で使用することができる。さらに、窒化硼素は、熱伝導率が高く電気伝導率が低いといった特別な性能を有する。窒化硼素としては、広範囲の粒子径においてグリース組成物の粘性を高くすることができるが、例えば、一次粒子径が4~70μmであるものを用いることができる。窒化硼素は、得たい特性値および粘性を得るために、一次粒子径が異なる二種類以上の窒化硼素を組み合わせて使用するようにしてもよい。なお、一次粒子径とは、例えば、凝集粒になっていない粒子一次粒子について、走査電子顕微鏡SEM5000倍写真の視野において100個の粒子径を計測し、平均を求めた値をいう。本実施の形態に係るグリース組成物は、少なくとも上述したフッ素油と窒化硼素とからなるものであり、そしてこのフッ素油と窒化硼素とを混和ちょう度が220~340となる範囲で含有させてなる。このように、本実施の形態に係るグリース組成物は、フッ素油と窒化硼素とからなり、混和ちょう度が220~340となるように配合されてなることにより、ダイラタンシー性を有し、せん断力が加わることで固体と流体との配列関係が変化するようになり、トルクを増大させることができる。具体的には、温度が上昇することによって、フッ素油の粘度が低くなり、窒化硼素粒子の集合体の濡れが進行し、窒化硼素粒子の集合体の表面および空間内にフッ素油が進行して窒化硼素粒子同士が擦れ合いトルクが増大することとなる。このように、本実施の形態に係るグリース組成物は、特定の温度域において構造が変化して、グリース組成物の粘性が高くなるため、温度上昇によるトルクの減少を防止することができる。また、このグリース組成物は、混和ちょう度が220~340であることにより、固くなりすぎることを防止して、ハンドリング性が乏しくなってしまうことを防止することができ、また、グリースの状態を維持して、油分離が多くなることを防止することができる。さらに、グリース組成物の混和ちょう度を220~340の範囲内で適宜調整することにより、グリース組成物の粘性が高くなる温度や、グリース組成物の粘度の増加量を制御することが可能となる。以上説明したように、本実施の形態に係るグリース組成物によれば、優れた潤滑性を付与することができ、また、特定の温度域においてグリース組成物の粘性が高くなるため、温度上昇によるトルクの減少を防止することができる。また、上述したグリース組成物は、例えば、ダンパーに好適に使用することができる。グリース組成物をダンパーグリースとして使用することにより、ダンパーグリースや機構部品により、温度上昇によるトルクの減少を防止して、一定のトルクを与えることができる。なお、グリース組成物は、要求される性能を低下させない範囲で、上述したフッ素油および窒化硼素以外にも種々の添加剤が任意に配合されていてもよい。<2.グリース組成物の製造方法>上述したグリース組成物は、例えば、混和ちょう度が220~340となるように、フッ素油と窒化硼素とを秤量し、秤量したフッ素油と窒化硼素とを攪拌機で混合後、三本ロールで仕上げることにより製造することができる。フッ素油と窒化硼素との配合量は、例えば、質量比で65:35~80:20とすることにより、得られるグリース組成物の混和ちょう度を220~340にすることができる。<3.実施例>以下、実施例を用いて本発明を説明するが、本発明はこれらの実施例に限定されるものではない。本実施例では、以下の実施例1~実施例7および比較例1~比較例4に説明するようにグリース組成物を生成し、各グリース組成物について粘弾性の評価を行った。グリース組成物の粘弾性の評価は、レオメーターPhysicaMCR101、AntonPaarGermanyGmbH社製を使用して行った。レオメーターとしては、コーンの直径が25mmのものを使用した。試料として、実施例1~実施例7および比較例1~比較例4で得られたグリース組成物を約0.5ml使用した。せん断速度300s-1で、-20~100°Cの温度範囲について、各温度で3分間測定した。実施例1実施例1では、フッ素油として、40°Cでの動粘度が160mm2/sである直鎖状のパーフルオロポリエーテルフォンブリンM30、ソルベイソレクシス社製を用いた。また、窒化硼素として、一次粒子径が5~7μmの窒化硼素HP―4W、水島合金鉄製を用いた。フッ素油が80質量、窒化硼素が20質量となるようにフッ素油と窒化硼素とを秤量し、攪拌機で混合後、3本ロールミルで仕上げ、混和ちょう度が335であるグリース組成物を得た。実施例2実施例2では、フッ素油が75質量、窒化硼素が25質量となるようにフッ素油と窒化硼素とを秤量したこと以外は実施例1と同様にして、混和ちょう度が290であるグリース組成物を得た。実施例3実施例3では、フッ素油が70質量、窒化硼素が30質量となるようにフッ素油と窒化硼素とを秤量したこと以外は実施例1と同様にして、混和ちょう度が240であるグリース組成物を得た。実施例4実施例4では、フッ素油が65質量、窒化硼素が35質量となるようにフッ素油と窒化硼素とを秤量したこと以外は実施例1と同様にして、混和ちょう度が220であるグリース組成物を得た。実施例5実施例5では、一次粒子径14~18μmの窒化硼素HP―1CAW、水島合金鉄製を使用して、フッ素油が70質量、窒化硼素が30質量となるようにフッ素油と窒化硼素とを秤量したこと以外は実施例1と同様にして、混和ちょう度が330であるグリース組成物を得た。実施例6実施例6では、一次粒子径30~70μmの窒化硼素FS―1、水島合金鉄製を使用して、フッ素油が70質量、窒化硼素が30質量となるようにフッ素油と窒化硼素とを秤量したこと以外は実施例1と同様にして、混和ちょう度が250であるグリース組成物を得た。実施例7実施例7では、一次粒子径4μmの窒化硼素BORONIDS3、ESKChem製を使用して、フッ素油が70質量、窒化硼素が30質量となるようにフッ素油と窒化硼素とを秤量したこと以外は実施例1と同様にして、混和ちょう度が290であるグリース組成物を得た。比較例1比較例1では、窒化硼素の代わりに、一次粒子径3μmのPTFEポリテトラフルオロエチレンFluon173-JE、旭硝子株製を使用して、フッ素油が75質量、PTFEが25質量となるようにフッ素油とPTFEとを秤量したこと以外は実施例1と同様にして、混和ちょう度が380であるグリース組成物を得た。比較例2比較例2では、40°Cでの動粘度が100mm2/sである鉱物油中で脂肪酸12-ヒドロステアリン酸と金属水酸化物水酸化リチウムとを反応させてリチウム石ケングリースを得た。得られたリチウム石ケングリースの組成は、鉱物油が93、リチウム石ケンが7であった。比較例3比較例3では、40°Cでの動粘度が160mm2/sであるフッ素油フォンブリンM30、ソルベイソレクシス社製のみを使用してグリース組成物を得た。比較例4比較例4では、フッ素油が85質量、窒化硼素が15質量となるようにフッ素油と窒化硼素とを秤量したこと以外は実施例1と同様にして、混和ちょう度が385であるグリース組成物を得た。以下の表1に、実施例1~実施例7および比較例1~比較例4における配合量および得られたグリース組成物の混和ちょう度についてまとめたものを示す。[実施例1~実施例4]図1は、実施例1~実施例4で得られたグリース組成物のせん断粘度と温度との関係を示すグラフである。図1に示すように、フッ素油と窒化硼素との配合量を変化させた実施例1~実施例4で得られたグリース組成物は、いずれも温度が上昇するとせん断粘度が高くなった。すなわち、温度が上昇すると、グリースの粘性が高くなることが分かった。また、常温以上の温度域において、ほぼ一定のせん断粘度1000mPasを示した。[実施例5~実施例7]図2は、実施例5~実施例7で得られたグリース組成物のせん断粘度と温度との関係を示すグラフである。図2に示すように、窒化硼素の一次粒子径を変化させた実施例5~実施例7で得られたグリース組成物は、いずれも温度が上昇すると、せん断粘度が高くなった。すなわち、温度が上昇すると、グリースの粘性が高くなることが分かった。また、常温以上の温度域において、ほぼ一定のせん断粘度1000mPasを示した。比較例1~比較例4図3は、比較例1~比較例4で得られたグリース組成物のせん断粘度と温度との関係を示すグラフである。比較例1~比較例4で得られたグリース組成物は、いずれも温度が上昇すると、せん断粘度が低くなった。すなわち、温度が上昇すると、グリースの粘性が低くなることが分かった。以上のように、実施例1~実施例7で得られたグリース組成物は、グリース組成物が、フッ素油と窒化硼素とからなり、混和ちょう度が220~340であることによって、いずれも高温域において粘性が高くなることが分かった。これは、常温以上の温度域においてグリース組成物の構造が変化して、粘性が高くなったと考えられる。また、実施例1~実施例7の結果から、フッ素油と窒化硼素との配合量や、窒化硼素の粒径を選択することにより、粘性が高くなる温度や、粘度の増加量を変化させることが可能であることが分かった。